(57)【要約】【課題】光拡散性スクリーンとしたときに充分満足しうるレベルにまでシンチレーションを低減することができる光拡散性シートを提供する。【解決手段】透明性基材および透明性微粒子を含有する光拡散層が主層の上に積層されてなる光拡散性シートであって、ヘイズＨが３０〜９０％であり、前記透明性微粒子の屈折率Ｎｄと前記透明性基材の屈折率Ｎｂとの差｜Ｎｄ−Ｎｂ｜が０．０１〜０．０３５であり、前記透明性微粒子の体積平均粒径が６〜１１μｍである。【選択図】図３
2008058929.tif 000002
【特許請求の範囲】
【請求項１】
透明性基材および透明性微粒子を含有する光拡散層が主層の上に積層されてなる光拡散性シートであって、
ヘイズＨが３０〜９０％であり、
前記透明性微粒子の屈折率Ｎｄと前記透明性基材の屈折率Ｎｂとの差｜Ｎｄ−Ｎｂ｜が０．０１〜０．０３５であり、
前記透明性微粒子の体積平均粒径が６〜１１μｍであることを特徴とする光拡散性シート。
【請求項２】
前記光拡散層表面における凹凸の平均間隔Ｓｍに対する十点平均粗さＲｚの比率Ｒｚ／Ｓｍが、式：Ｒｚ（μｍ）／Ｓｍ（μｍ）＜Ｈ（％）×６×１０-4を満たす請求項１に記載の光拡散性シート。
【請求項３】
前記光拡散層表面における６０度鏡面光沢度Ｇｓが、式：Ｇｓ（％）＞１００−Ｈ（％）を満たす請求項１または２に記載の光拡散性シート。
【請求項４】
前記光拡散層表面に水の層を介して透明フィルムを貼り付けた状態で測定したヘイズＨ’が、式：Ｈ’（％）≧Ｈ（％）×０．８を満たす請求項１〜３のいずれかに記載の光拡散性シート。
【請求項５】
前記光拡散層の厚みが１５０μｍ以下である請求項１〜４のいずれかに記載の光拡散性シート。
【請求項６】
透明性基材および透明性微粒子を含有する光拡散層形成材料と主層形成材料とをダイから共押出しした後、押出された積層シートを複数の冷却ロールにて冷却して、請求項１〜５のいずれかに記載の光拡散性シートを製造する方法であって、
押出された直後の積層シートは、第一冷却ロールと該第一冷却ロールに隣接する第二冷却ロールとの間を光拡散層側が第二冷却ロールに接する状態で通過させた後、同状態のまま第二冷却ロール上で冷却し、次いで、第二冷却ロールと該第二冷却ロールに隣接する第三冷却ロールとの間を線圧がかかった状態で通過させて第三冷却ロールに送るようにすることを特徴とする光拡散性シートの製造方法。
【請求項７】
レンチキュラーレンズシートと組み合わされてプロジェクションテレビ用光拡散性スクリーンを構成するフレネルレンズシートであって、請求項１〜５のいずれかに記載の光拡散性シートを用いてなることを特徴とするフレネルレンズシート。
【発明の詳細な説明】
【技術分野】
【０００１】
本発明は、光拡散性シートに関するものである。また、本発明は、この光拡散性シートの好適な製造方法、さらにはその好適な用途にも関係している。
【背景技術】
【０００２】
背面投射型プロジェクションテレビの表示部材として、フレネルレンズとレンチキュラーレンズとを備えた光拡散性スクリーンが使用されており、これら光拡散性スクリーンを構成するフレネルレンズシートやレンチキュラーレンズシートには、光拡散性シートが原板として用いられている。
【０００３】
光拡散性シートとしては、一般に、シート中に光拡散性効果のある透明性微粒子を含有させたものや、シート表面に微細な凹凸形状を付けたものが知られているが、背面投射型プロジェクションテレビの光拡散性スクリーンとしたとき、出射光の輝度むら、いわゆるシンチレーションが発生しやすいという問題があった。このような問題を解決するため、前者として、基材との屈折率差および平均粒径が特定範囲にある透明性微粒子をシート中に含有させたものや、そうした透明性微粒子を含有させた光拡散層をシート表面に設けたものが提案されている（例えば特許文献１参照）。また、後者として、シート表面にロールの微細な凹凸形状を転写することや、シート基材と同一屈折率の透明性微粒子を含有させることにより、シート表面に微細な凹凸形状を付けたものが提案されている（例えば特許文献２参照）。しかし、これらの光拡散性シートではシンチレーションを満足しうるレベルにまで低減するのは難しかった。
【０００４】
【特許文献１】特開２０００−２２１６０１号公報
【特許文献２】特開２０００−１８０９６８号公報
【発明の開示】
【発明が解決しようとする課題】
【０００５】
そこで、本発明の目的は、光拡散性スクリーンとしたときに充分満足しうるレベルにまでシンチレーションを低減することができる光拡散性シートを提供することにある。
【課題を解決するための手段】
【０００６】
本発明者らは、鋭意研究を重ねた結果、透明性微粒子を含有させた光拡散層が主層の上に積層されてなる光拡散性シートであって、所定範囲のヘイズを示し、かつ、光拡散層における透明性微粒子と透明性基材の屈折率差、及び透明性微粒子の平均粒径が特定範囲にあるものが、上記目的に適うことを見出し、本発明を完成するに至った。
【０００７】
すなわち、本発明は、透明性基材および透明性微粒子を含有する光拡散層が主層の上に積層されてなる光拡散性シートであって、ヘイズＨが３０〜９０％であり、前記透明性微粒子の屈折率Ｎｄと前記透明性基材の屈折率Ｎｂとの差｜Ｎｄ−Ｎｂ｜が０．０１〜０．０３５であり、前記透明性微粒子の体積平均粒径が６〜１１μｍであることを特徴とする光拡散性シートを提供するものである。
【０００８】
また、本発明によれば、透明性基材および透明性微粒子を含有する光拡散層形成材料と主層形成材料とをダイから共押出しした後、押出された積層シートを複数の冷却ロールにて冷却して、上記の光拡散性シートを製造する方法であって、押出された直後の積層シートは、第一冷却ロールと該第一冷却ロールに隣接する第二冷却ロールとの間を光拡散層側が第二冷却ロールに接する状態で通過させた後、同状態のまま第二冷却ロール上で冷却し、次いで、第二冷却ロールと該第二冷却ロールに隣接する第三冷却ロールとの間を線圧がかかった状態で通過させて第三冷却ロールに送るようにすることを特徴とする光拡散性シートの製造方法が提供される。
【０００９】
さらに、本発明によれば、レンチキュラーレンズシートと組み合わされてプロジェクションテレビ用光拡散性スクリーンを構成するフレネルレンズシートであって、上記の光拡散性シートを用いてなることを特徴とするフレネルレンズシートも提供される。
【発明の効果】
【００１０】
本発明によれば、光拡散性スクリーンとしたときに充分満足しうるレベルにまでシンチレーションを低減することができる光拡散性シートを容易に得ることができる。
【発明を実施するための最良の形態】
【００１１】
本発明の光拡散性シートは、図１に示すように、光拡散層１が主層２の上に積層されてなるシートである。そして、光拡散層１は、透明性基材および透明性微粒子を含有する層である。
【００１２】
光拡散層１を構成する透明性基材としては、光学用途に一般に用いられる透明性の高い熱可塑性樹脂が好ましく用いられる。具体的には、メタクリル酸メチル重合体、メタクリル酸メチル−アクリル酸メチル共重合体、メタクリル酸メチル−スチレン共重合体、メタクリル酸メチル−スチレン−ブタジエン共重合体のようなアクリル系樹脂や、ポリカーボネート樹脂、透明ポリスチレン樹脂等が挙げられる。これら樹脂は、ゴム強化されたものであってもよいし、また、目的に応じて、酸化防止剤、可塑剤、離型剤、着色剤、帯電防止剤、紫外線吸収剤、難燃剤等の各種添加剤が１種または２種以上添加されたものであってもよい。
【００１３】
光拡散層１に含有される透明性微粒子としては、例えば、メタクリル酸メチル重合体、メタクリル酸メチル−アクリル酸メチル共重合体、メタクリル酸メチル−スチレン共重合体、スチレン重合体などの熱可塑性樹脂からなる架橋粒子のほか、タルク、ガラスビーズ、シリコーン粒子等が用いられる。
【００１４】
一方、主層２を構成する材料は、特に制限されるものではなく、例えば、光拡散層１を構成する透明性基材として前述した樹脂と同様のものを用いることができる。また、主層２は、図１（ａ）に示すように、透明性微粒子を全く含有していなくてもよいし、図１（ｂ）に示すように、透明性微粒子を含有していてもよい。ただし、主層２が透明性微粒子を含有する場合には、その含有量は、光拡散層１における透明性微粒子濃度の２０％以下の濃度となるようにすることが好ましい。主層２に含有させる透明性微粒子としては、特に制限はなく、例えば、光拡散層１における透明性基材として前述したものと同様のものを用いることができる。
【００１５】
本発明の光拡散性シートは、ヘイズＨが３０〜９０％であり、この範囲内で、適用するプロジェクションテレビの光源の強さや画面のサイズ、組み合わせるレンチキュラーレンズの映像光の透過度合い等に応じて、適宜最適な値に設定すればよい。ここで、ヘイズＨは、ＪＩＳ−Ｋ７１３６に準拠して測定される。ヘイズＨがあまり小さいと、所望の透過拡散性能が得られず、映像が見にくくなりる上にシンチレーション低減効果が得られない。ヘイズＨがあまり大きいと、シンチレーションは低減するものの画像が暗くコントラストも悪くなる。
【００１６】
また、本発明の光拡散性シートは、光拡散層１を構成する透明性微粒子の屈折率Ｎｄと透明性基材の屈折率Ｎｂとの差｜Ｎｄ−Ｎｂ｜が０．０１〜０．０３５であることが重要である。より好ましくは０．０１５〜０．０３であるのがよい。これに加えてヘイズＨが前記範囲であり、透明性微粒子の体積平均粒径が後記のとおり６〜１１μｍであることにより、シンチレーションを効果的に抑制できる。透明性微粒子と透明性基材との屈折率差｜Ｎｄ−Ｎｂ｜があまり小さいと、所望の透過拡散性能（ヘイズＨ）を得るのに大量の透明性微粒子が必要となるので経済的に不利となり、光拡散層表面の状態を制御することが容易でなくなるおそれがある。一方、透明性微粒子と透明性基材との屈折率差｜Ｎｄ−Ｎｂ｜があまり大きいと、少量の透明性微粒子で所望の透過拡散性能（ヘイズＨ）となり、光が微細に拡散されずシンチレーションが増えることとなる。
【００１７】
さらに、本発明の光拡散性シートは、光拡散層１に含有される透明性微粒子の大きさが、体積平均粒径で６〜１１μｍである。透明性微粒子は体積平均粒径が小さいほど粒子一個あたりの光を拡散させる能力が増すので、所望のヘイズＨとするのに必要な添加量が減少する。透明性微粒子の添加量が減少すれば、光が透過する面あたりの透明性微粒子の投影面積も比例して減少するので、拡散されずに直進する光、いわゆる素抜けた光が増える。そして、素抜けた光が増えると輝度ムラが観察されやすくなり、ヘイズＨの割にシンチレーションが十分に低減されないこととなる。一方で、シンチレーションを低減するには光を微細に拡散する必要があり、透明性微粒子の体積平均粒径が極端に大きいと、光が微細に拡散されずシンチレーションが増加する。また、体積平均粒径が大きいほど光拡散層表面に透明性微粒子が突出しやすくなり、後述する光拡散層表面の状態を制御することが容易でなくなる。光拡散性スクリーンに適したヘイズＨを有しつつ、シンチレーションを低減するには透明性微粒子の体積平均粒径が６〜１１μｍの範囲であることが重要である。
【００１８】
光拡散層１における透明性微粒子の含有量（濃度）は、通常１〜４０質量％であり、好ましくは３〜３０質量％である。光拡散層１における透明性微粒子濃度があまり低いと、ヘイズが３０％以上にならないおそれがあり、一方、あまり高いと、ヘイズが９０％以下とならないおそれがある。なお、本発明における透明性微粒子の濃度は、透明性基材および透明性微粒子の合計量に対する透明性微粒子の割合（質量比）を百分率で示したものである。
【００１９】
光拡散層１の層厚は、１０〜１５０μｍであるのがよい。光拡散性シート全体の厚みが同じであれば、光拡散層１の層厚が薄いほど、フレネルレンズシートとしてレンチキュラーレンズシートと組み合わせて光拡散性スクリーンとしたときに、拡散層同士の距離が適度に離れるためシンチレーションが少ない優れたスクリーンとなるが、あまり薄いと、ヘイズＨを３０％以上とするためには透明性微粒子の含有量が過大となるおそれがある。また、光拡散層表面に透明性微粒子が突出しやすくなるので、後述する光拡散層表面の状態を制御することが容易でなくなるおそれがある。
【００２０】
また、主層２の層厚は、０．５〜５ｍｍであるのがよい。主層２の層厚があまり薄いと、光拡散性シートの強度が不足するおそれがあり、一方、あまり厚いと、これをフレネルレンズシートとしてレンチキュラーレンズシートと組合わせて光拡散性スクリーンとしたときに、フレネルレンズシートの光拡散層とレンチキュラーレンズシートの光拡散層との距離が遠くなり過ぎ、解像度が低下するおそれがある。
【００２１】
光拡散層１は、その表面において、凹凸の平均間隔Ｓｍに対する十点平均粗さＲｚの比率Ｒｚ／Ｓｍが、前記ヘイズＨとの関係で、式：Ｒｚ（μｍ）／Ｓｍ（μｍ）＜Ｈ（％）×６×１０-4を満たすのが望ましく、式：Ｒｚ（μｍ）／Ｓｍ（μｍ）＜Ｈ（％）×５×１０-4を満たすのがより望ましい。ここで、十点平均粗さＲｚは実表面の垂直方向の粗さパラメータであるのに対し、凹凸の平均間隔Ｓｍは実表面の水平方向の粗さパラメータであり、いずれもＪＩＳ−Ｂ０６０１：１９９４に準拠して測定される。そして、Ｓｍに対するＲｚの比率Ｒｚ／Ｓｍは、表面の凹凸形状、平均的な山の角度を表すのに有効である。透明性微粒子の屈折率Ｎｄと透明性基材の屈折率Ｎｂとの差｜Ｎｄ−Ｎｂ｜が前記範囲であり、透明性微粒子の体積平均粒径が前記範囲においては、光拡散層の表面の凹凸と空気との界面での拡散はシンチレーション低減の観点からはなるべく少ない方が（できれば全くない方が）好ましいのであるが、所望する拡散特性によっては多くの透明性微粒子が必要となり、ヘイズＨが高いほどＲｚ／Ｓｍがやむを得ず大きくなる。Ｒｚ／Ｓｍがあまり大きいと、表面の凹凸と空気との界面での光の拡散が強く作用することになり、シンチレーションが増しやすくなる。Ｒｚ／Ｓｍが前記範囲であり、透明性微粒子の屈折率Ｎｄと透明性基材の屈折率Ｎｂとの差｜Ｎｄ−Ｎｂ｜が前記範囲であり、透明性微粒子の体積平均粒径が前記範囲であれば、光拡散層内部の透明性微粒子と透明性基材との界面での拡散が充分に作用することとなる。
【００２２】
また、光拡散層１は、その表面において、６０度鏡面光沢度Ｇｓが、前記ヘイズＨとの関係で、式：Ｇｓ（％）＞１００−Ｈ（％）を満たすのが望ましい。ここで、６０度鏡面光沢度Ｇｓは、ＪＩＳ−Ｋ７１０５に準拠して測定される。光拡散層の表面の凹凸と空気との界面での拡散が強いほど、Ｇｓが小さくなる傾向がある。Ｇｓが前記範囲より小さいと表面の凹凸と空気との界面での光の拡散が強く作用することになり、シンチレーションが増しやすくなる。Ｇｓが前記範囲であり、透明性微粒子の屈折率Ｎｄと透明性基材の屈折率Ｎｂとの差｜Ｎｄ−Ｎｂ｜が前記範囲であり、透明性微粒子の体積平均粒径が前記範囲であれば、光拡散層内部の透明性微粒子と透明性基材との界面での拡散が充分に作用することとなる。
【００２３】
さらに、光拡散層１は、拡散層表面に水の層を介して透明フィルムを貼り付けた状態で測定したヘイズＨ’が、前記のもとのヘイズＨとの関係で、式：Ｈ’（％）≧Ｈ（％）×０．８を満たすのが望ましく、式：Ｈ’（％）≧Ｈ（％）×０．９を満たすのがより望ましい。透明フィルムの材質は、特に制限されるものではなく、例えば、アクリル系樹脂や、ポリエチレンテレフタレートなどで無色透明なものを用いることができる。透明フィルムは実質的にヘイズがないもの、具体的にはヘイズが３％未満のものを用いる。また、透明フィルムの表面は凹凸がないもの、具体的には十点平均粗さが０．１μｍ未満のものを用いる。また、透明性フィルムは実質的に無色であるものを用いる。水の張力を利用して透明フィルムを拡散層表面に貼り付けた状態でヘイズを測定する方法は、光拡散層外部の光拡散の影響をできるだけなくし、光拡散層内部の光拡散を評価するのに簡便で有効である。当該方法で測定したヘイズＨ’がもとのヘイズＨに近いほど、光拡散層外部の光拡散が少なく、光拡散層内部の透明性微粒子と透明性基材との界面での拡散が充分に作用し、シンチレーションを効果的に抑制できる。当該方法で測定したヘイズＨ’がもとのヘイズＨに比べてあまり小さいと、表面の凹凸と空気との界面での光の拡散が強く作用することになり、シンチレーションが増しやすくなる。
【００２４】
以上のように、本発明の光拡散性シートは、ヘイズＨが３０〜９０％であり、透明性微粒子と透明性基材の屈折率差｜Ｎｄ−Ｎｂ｜が０．０１〜０．０３５であり、透明性微粒子の体積平均粒径が６〜１１μｍであり、これらの要件を満たすことにより、輝度性能を維持しつつシンチレーションが少ない優れたスクリーンを提供しうるシートとなる。
【００２５】
そして、かかる光拡散性シートは、透明性基材および透明性微粒子を含有する光拡散層形成材料と主層形成材料とをダイから共押出しした後、押出された積層シートを複数の冷却ロールにて冷却することにより、好適に製造することができる。
【００２６】
光拡散層形成材料としては、前述した透明性微粒子と透明性基材とを、前述した屈折率差｜Ｎｄ−Ｎｂ｜等を満足するよう組み合わせて適宜選択し、混合、分散させたものを用いればよい。一方、主層形成材料としては、例えば、前述した透明性基材と同様の材料を用いることができるが、これに制限されるものではない。
【００２７】
共押出成形を行う際の方法については、特に制限はなく、通常の共押出成形方法に準じて行えばよい。例えば、２〜３基の一軸または二軸の押出機を用いて、光拡散層形成材料と主層形成材料をそれぞれ溶融混練した後、フィードブロックダイやマルチマニホールドダイを介して共押出し、光拡散層と主層とを積層シートとして一体化することにより行うことができる。
【００２８】
前記共押出成形により押出された積層シートは、複数の冷却ロールを有するロールユニットにて冷却固化する。ここで用いるロールユニットは、図２に示すように、ダイ７から押出された直後の積層シート３を、まず、第一冷却ロール４と該第一冷却ロール４に隣接する第二冷却ロール５との間に挟み込み、第二冷却ロール５に密着させて巻きつけながら第二冷却ロール５上で冷却し、次いで、第二冷却ロール５と該第二冷却ロール５に近接して配設された第三冷却ロール６に巻きつけて第三冷却ロール６上で冷却するものである。該ロールユニットは、必要に応じて、第三冷却ロール６に次いで、同様に順次隣接するよう配設された第四以降の冷却ロール（不図示）を備えていてもよい。
【００２９】
前記ロールユニットで積層シート３を冷却するにあたり、押出された直後の積層シート３を第一冷却ロール４と第二冷却ロール５との間に挟み込み第二冷却ロール５上で冷却する際に、図２に示すように、光拡散層３ａ側が第二冷却ロール５に接する状態として第一および第二冷却ロール間を通過させ、同状態のまま第二冷却ロール５上で冷却することが有効である。つまり、透明性微粒子を含む光拡散層３ａは、第一冷却ロール４と第ニ冷却ロール５との間では第二冷却ロール５と接する側にあり、第二冷却ロール５上で冷却される際には内側にて冷却されることになる。さらに、その後、第二冷却ロール５と該第二冷却ロール５に隣接する第三冷却ロール６との間を線圧がかかった状態で通過させて第三冷却ロール６に送るようにすることが重要である。このように、第二冷却ロール５の内側にて光拡散層１を冷却して透明性微粒子の表面への突出がなるべく少なくなるようにし、かつ、第ニ冷却ロール５と第三冷却ロール６との間で積層シート３に線圧がかかるよう圧着して突出した粒子を押し戻すことによって、光拡散層１の表面の凹凸を押さえ込み、前記式：Ｒｚ（μｍ）／Ｓｍ（μｍ）＜Ｈ（％）×６×１０-4を満たす表面状態とすることができる。
【００３０】
こうして得られる本発明の光拡散性シートは、光拡散性が求められる各種用途に使用することができるが、光拡散性スクリーンとしたときに充分満足しうるレベルにまでシンチレーションを低減することができるため、光拡散性スクリーンを構成するレンズシートの原板として好適に用いることができ、特に、レンチキュラーレンズシートと組み合わされてプロジェクションテレビ用光拡散性スクリーンを構成するフレネルレンズシートの原板として好適に用いることができる。本発明の光拡散性シートをフレネルレンズシートとするには、通常、該光拡散性シートの主層面側にフレネルレンズ形状を設ければよく、該形状は、例えば、プレス成形により賦型することにより転写してもよいし、紫外線硬化型樹脂を硬化させることにより形成してもよい。
【実施例】
【００３１】
以下、実施例および比較例を挙げて本発明を詳細に説明するが、本発明は以下の実施例に限定されるものではない。
【００３２】
以下の実施例および比較例における各物性の測定方法およびシンチレーションの評価方法については、下記の通りである。
【００３３】
〔層の厚み〕
得られた積層シート（光拡散性シート）の端面を光学顕微鏡で観察することにより、シート全体の厚み〔全厚（ｍｍ）〕および光拡散層の厚み〔表層厚（μｍ）〕を測定した。
【００３４】
〔ヘイズＨ〕
得られた積層シート（光拡散性シート）を４ｃｍ×６ｃｍに切り出し、ＪＩＳ−Ｋ７１３６準拠し、ヘイズメーター（村上色彩科学研究所株式会社製「ＨＭ−１５０」）を用いて、光拡散層（表層）側が入光側となるよう試料をセットしてヘイズＨ（％）を測定した。
【００３５】
〔ヘイズＨ’〕
上記ヘイズＨを測定した同じ試料を使用し、拡散層表面を水で濡らした上で透明なアクリルフィルムを空気が入らないようにして貼り付けた。アクリルフィルムを貼り付けた光拡散層（表層）側が入光側となるよう試料をセットして、ヘイズＨ測定と同様にヘイズＨ’（％）を測定した。
【００３６】
〔十点平均粗さＲｚ、凹凸の平均間隔Ｓｍ〕
得られた積層シート（光拡散性シート）を４ｃｍ×６ｃｍに切り出し、その光拡散層（表層）側について、表面粗さ測定機（株式会社ミツトヨ製「ＳＪ−２０１Ｐ」）を用いて、十点平均粗さＲｚ（μｍ）および凹凸の平均間隔Ｓｍ（μｍ）を測定した。測定に際しては、ＪＩＳ−Ｂ０６０１：１９９４に基づき、カットオフ値は０．８ｍｍ、評価長さは４ｍｍとし、その他の測定条件はデフォルト値として行った。
【００３７】
〔６０度鏡面光沢度Ｇｓ〕
得られた積層シート（光拡散性シート）を１０ｃｍ×１０ｃｍに切り出し、その光拡散層（表層）側について、光沢計（ＢＹＫ  Ｇａｒｄｎｅｒ製「ｍｉｃｒｏ−ＴＲＩ−ｇｌｏｓｓ」）を用いて、６０度鏡面光沢度Ｇｓ（％）を測定した。測定に際しては、ＪＩＳ−Ｋ７１０５に基づき行った。
【００３８】
〔シンチレーション評価〕
得られた積層シート（光拡散性シート）を１０ｃｍ×１０ｃｍに切り出し、ピッチ０．２５ｍｍのブラックストライプを有するレンチキュラーレンズシートと、図３のように貼り合わせてスクリーンセットとした。市販されているＤＬＰ光源を有する６２インチサイズのリアプロジェクションテレビのスクリーンを透明アクリル板に置き換えたものを用意し、白画面を出力したうえで、画面中央部にスクリーンセットを光拡散性シートの光拡散層１側が光源側となるよう貼り付けた。そして、画面とレンズ間の距離が０．４３ｍとなる位置にφ２５ｍｍ径のレンズを備えたＣＣＤカメラを設置し、アイ・システム社製画像処理ソフトＥｙｅ  ｓｃａｌｅ−３Ｗを使用して、画面上で５９×４３ｍｍの範囲の輝度を画素単位で取り込んだ。画素単位の輝度を統計処理することにより、輝度値の平均値および標準偏差を求め、標準偏差／平均値をシンチレーション値とした。同じ拡散剤を使って拡散剤の濃度を変えた以外は同じ条件で共押出成形して得られた積層シート（光拡散性シート）を一つの系列と見なして、それらのシンチレーション測定を行い、輝度値を横軸に、シンチレーション値を縦軸にプロットしたグラフを作成した。同一輝度値での比較で、シンチレーション値が低い系列ほど（プロットを繋ぐラインが右下にある系列ほど）、シンチレーションが少なく優れた光拡散性シートであると評価した。
【００３９】
以下の実施例および比較例において用いた透明性基材および透明性微粒子は、下記の通りである。
【００４０】
・透明性基材：低吸湿アクリル樹脂（住友化学株式会社製「スミペックス  ＨＳ」；Ｎｂ＝１．５３３）。
【００４１】
・透明性微粒子：メタクリル酸メチル−スチレン共重合体からなる架橋粒子（積水化成品工業株式会社製）。各々のグレードと屈折率Ｎｄ、体積平均粒径を表１に示す。
【００４２】
【表１】
2008058929.tif 000003
【００４３】
実施例１、２、比較例１〜４
第１押出機（田辺プラスチック株式会社製；スクリュー径４０ｍｍ、一軸、ベント付き）に、透明性基材を投入した。他方、第２押出機（田辺プラスチック株式会社製；スクリュー径２０ｍｍ、一軸、ベント付き）には、透明性基材に表２に示す透明性微粒子を混合し、表２に示す微粒子濃度（透明性基材および透明性微粒子の合計量に対する透明性微粒子の割合）になるよう希釈したものを投入した。次いで、第１押出機および第２押出機から共押出成形した後、図２に示す３本の冷却ロール（ポリシングロール、縦型）にて冷却し、シート全体の厚み（全厚）が１．８ｍｍの積層シート（光拡散性シート）を得た。このとき、マルチマニホールドダイ（田辺プラスチック株式会社製；２種３層分配）の上側を閉じ下側を開いて共押出しすることで、積層シートのうち第２押出機から押出された層の面が第二冷却ロールに接するようにし、かつ、第二冷却ロールと第三冷却ロールとの間は積層シートに線圧がかかるよう圧着した状態で通過させた。得られた光拡散性シートの物性の測定結果を表２に示した。
【００４４】
【表２】
2008058929.tif 000004
【００４５】
また、図４に、平均粒径がほぼ同じで、屈折率Ｎｄと透明性基材の屈折率Ｎｂとの差｜Ｎｄ−Ｎｂ｜が異なる透明性微粒子（１）、（２）、（３）、（４）を使用した実施例１、実施例２、比較例１、比較例２のシンチレーション評価結果を比較するためのグラフを示した。実施例１、実施例２のシンチレーションが少なく優れることが分かる。
【００４６】
また、図５に、屈折率Ｎｄと透明性基材の屈折率Ｎｂとの差｜Ｎｄ−Ｎｂ｜が同じで、体積平均粒径が異なる透明性微粒子（１）、（５）、（６）を使用した実施例１、比較例３、比較例４のシンチレーション評価結果を比較するためのグラフを示した。実施例１のシンチレーションが少なく優れることが分かる。
【図面の簡単な説明】
【００４７】
【図１】本発明の光拡散性シートの実施形態を示す断面図である。
【図２】本発明の光拡散性シートの製造方法に用いられるロールユニットを示す模式図である。
【図３】本発明の光拡散性シートをフレネルレンズシートとして用いた場合のスクリーンセットを示す断面図である。
【図４】実施例１、実施例２、比較例１、比較例２のシンチレーション評価結果を比較するためのグラフである。
【図５】実施例１、比較例３、比較例４のシンチレーション評価結果を比較するためのグラフである。
【符号の説明】
【００４８】
１……光拡散層、
２……主層、
３……積層シート、
３ａ……光拡散層、
３ｂ……主層、
４……第一冷却ロール、
５……第二冷却ロール、
６……第三冷却ロール、
７……ダイ、
１０……光拡散性シート（フレネルレンズなし）、
１１……レンチキュラーレンズシート。
【図１】
2008058929.tif 000005
【図２】
2008058929.tif 000006
【図３】
2008058929.tif 000007
【図４】
2008058929.tif 000008
【図５】
2008058929.tif 000009